(57)【要約】【課題】１００〜２００℃の作動温度において、無加湿で、高いプロトン伝導性を長期安定的に発揮するプロトン伝導体であって、従来よりも広い作動温度域を有するプロトン伝導体を提供する。【解決手段】本発明のプロトン伝導体は、（１）リン酸水素ジルコニウムまたはリン酸水素チタニウム結晶と、（２）リン酸イオンと、（３）亜鉛イオンまたはコバルトイオンと、（４）ベンゾイミダゾールまたはベンゾイミダゾール誘導体とを成分とする。このプロトン伝導体は、１００℃未満の温度域でも高いプロトン伝導性を示す。【選択図】図６
2011136119.tif 000002
【特許請求の範囲】
【請求項１】
（１）リン酸水素ジルコニウム結晶またはリン酸水素チタニウム結晶と、
（２）リン酸イオンと、
（３）亜鉛イオンまたはコバルトイオンと、
（４）ベンゾイミダゾールまたはベンゾイミダゾール誘導体とを成分とするプロトン伝導体。
【請求項２】
前記リン酸イオンと前記亜鉛イオンまたは前記コバルトイオンとが、それぞれ、前記ベンゾイミダゾールまたは前記ベンゾイミダゾール誘導体と反応してなる化合物が存在する請求項１に記載のプロトン伝導体。
【請求項３】
リン酸水素ジルコニウム結晶粒子またはリン酸水素チタニウム結晶粒子と、
リン酸亜鉛ガラス粉末またはリン酸コバルトガラス粉末と前記ベンゾイミダゾールまたは前記ベンゾイミダゾール誘導体との混合によって得られた化合物とが存在する請求項１に記載のプロトン伝導体。
【請求項４】
前記リン酸水素ジルコニウム結晶粒子または前記リン酸水素チタニウム結晶粒子は、平均粒径が５〜２０ｎｍであることを特徴とする請求項３に記載のプロトン伝導体。
【請求項５】
請求項１ないし４のいずれか１つに記載のプロトン伝導体の製造方法であって、
前記ベンゾイミダゾールまたは前記ベンゾイミダゾール誘導体とリン酸亜鉛ガラス粉末またはリン酸コバルトガラス粉末とを混合してなる化合物を作製し、
この化合物と前記リン酸水素ジルコニウムまたは前記リン酸水素チタニウムの原料とを混合してなる複合材料を作製し、
この複合材料中に前記リン酸水素ジルコニウム結晶粒子または前記リン酸水素チタニウム結晶粒子を析出させることを特徴とするプロトン伝導体の製造方法。
【請求項６】
前記リン酸水素ジルコニウム結晶粒子または前記リン酸水素チタニウム結晶粒子として、平均粒径が５〜２０ｎｍのものを析出させることを特徴とする請求項５に記載のプロトン伝導体の製造方法。
【請求項７】
前記リン酸亜鉛ガラス粉末または前記リン酸コバルトガラス粉末と前記ベンゾイミダゾールまたは前記ベンゾイミダゾール誘導体との重量比を１：３〜１：４の範囲内として、前記化合物を作製し、
ＺｒまたはＴｉとＰとの原子比率を１：２〜１：５の範囲内として、前記リン酸水素ジルコニウムまたは前記リン酸水素チタニウムの原料を混合し、
前記化合物と前記リン酸水素ジルコニウムまたは前記リン酸水素チタニウムとの重量比が１：４〜１：６の範囲内であるプロトン伝導体を製造することを特徴とする請求項５または６に記載のプロトン伝導体の製造方法。
【請求項８】
前記複合材料の全体に対して０．０１〜０．３重量分率のアルミニウムイオンを添加することを特徴とする請求項５ないし７のいずれか１つに記載のプロトン伝導体の製造方法。
【発明の詳細な説明】
【技術分野】
【０００１】
本発明はプロトン伝導体に関する。
【背景技術】
【０００２】
従来、電圧を印加することにより物質中をイオンが移動する場合、これを用いて電池やセンサーなどの電気化学デバイスを設計することができるので、極めて多くの研究開発がなされている。水素イオン（プロトン）を電荷担体とする伝導体は、燃料電池への応用の面から、非常に大きな期待が寄せられている。現在では、この種のプロトン伝導体としてイオン交換膜を用いた高分子固体電解質型燃料電池の開発が盛んである。据置型電源や電気自動車、コジェネシステムなどへの応用が期待されている。室温付近で高い伝導性を示すプロトン伝導体には、ウラニルリン酸水和物やモリブドリン酸水和物などの無機結晶、あるいは、フッ化ビニル系高分子にパースルホン酸を含む側鎖の付いた高分子イオン交換膜（ＮＡＦＩＯＮ(登録商標)）などの有機物、ケイ酸塩を主成分としリン酸を少量添加してゾルゲル法により作製された多孔質ガラス（例えば、特許文献１参照）がよく知られている。また、プロトン伝導性付与剤を含有させたもの（例えば、特許文献２参照）、無機−有機複合膜を使用したもの（例えば、特許文献３参照）、あるいはイオン性液体複合膜を使用したもの（例えば、特許文献４参照）やガラスを水和させて得られる非晶質ゾルあるいはゲル状態のもの（例えば、特許文献５参照）も開発されている。【０００３】
最近では、発電効率、電極に用いる白金の被毒の問題、システム効率の観点から、１００〜２００℃で、かつ無加湿で作動する、いわゆる中温型燃料電池が注目されており、研究開発が盛んになっている。先に挙げた室温付近で高い電導性を示すプロトン伝導体は、プロトンが水を介して移動する機構を利用するものである。しかし、固体高分子膜やゾルゲル法ガラスでは、これらの素材に存在する微小な孔に付着した水がプロトンの伝導性を高めるため、高い電導度を得るために飽和水蒸気圧に近い加湿が必要である。また、湿度によって導電率が大きく変化することが難点であるし、中温域では水の蒸発を防ぐための高圧容器が必要となるという問題点を有していた。モリブドリン酸水和物などの無機結晶、固体高分子膜、あるいはガラスを水和させて得られる非晶質ゾルあるいはゲルは、耐熱性に乏しく１００℃以上では使用できない。【０００４】
一方、リン酸型燃料電池の作動温度は２００℃程度であり、実用化にほぼ至っているが、リン酸の揮発の問題があり、長期間の安定作動においては未だ十分でない。また、固体酸化物型燃料電池の作動温度は非常に高い。このように、中温域、とくに１００〜２００℃という温度域で安定して作動する燃料電池は実現されていないのが現状である。【０００５】
そこで、このような問題を解決すべく、本発明者は、特許文献６に開示の通り、１００〜２００℃の作動温度において、無加湿で、高いプロトン伝導性を長期安定的に発揮するプロトン伝導体を開発している。
【先行技術文献】
【特許文献】
【０００６】
【特許文献１】特開２００２−０９７２７２号公報
【特許文献２】特開２００１−０３５５０９号公報
【特許文献３】特開２０００−０９０９４６号公報
【特許文献４】特開２００１−１６７６２９号公報
【特許文献５】特開２００３−２１７３３９号公報
【特許文献６】特開２００９−２９５５３９号公報
【発明の概要】
【発明が解決しようとする課題】
【０００７】
上記特許文献６に記載のプロトン伝導体を燃料電池の電解質として用いれば、長期安定性に優れた中温型燃料電池が期待される。【０００８】
しかし、中温型燃料電池の実用化のためには、上記特許文献６に記載のプロトン伝導体の作動温度域をさらに広くすることが要求される。【０００９】
本発明は上記点に鑑みて、上記特許文献６に記載のプロトン伝導体と比較して、より広い作動温度域を有するプロトン伝導体を提供することを目的とする。
【課題を解決するための手段】
【００１０】
請求項１に記載のプロトン伝導体は、
（１）リン酸水素ジルコニウム結晶またはリン酸水素チタニウム結晶と、
（２）リン酸イオンと、
（３）亜鉛イオンまたはコバルトイオンと、
（４）ベンゾイミダゾールまたはベンゾイミダゾール誘導体とを成分とするものである。【００１１】
請求項１に記載のプロトン伝導体は、リン酸水素ジルコニウムとリン酸水素チタニウム結晶の両方が併存したり、亜鉛イオンとコバルトイオンの両方が併存したり、ベンゾイミダゾールとベンゾイミダゾール誘導体の両方が併存したりしても良い。【００１２】
請求項２に記載のプロトン伝導体は、請求項１に記載のプロトン伝導体において、
リン酸イオンと亜鉛イオンまたはコバルトイオンとが、それぞれ、ベンゾイミダゾールまたはベンゾイミダゾール誘導体と反応してなる化合物が存在するものである。【００１３】
請求項３に記載のプロトン伝導体は、請求項１または２に記載のプロトン伝導体において、
リン酸水素ジルコニウム結晶粒子またはリン酸水素チタニウム結晶粒子と、
リン酸亜鉛ガラス粉末またはリン酸コバルトガラス粉末とベンゾイミダゾールまたはベンゾイミダゾール誘導体との混合によって得られた化合物とが存在するものである。【００１４】
この場合、リン酸水素ジルコニウム結晶粒子とリン酸水素チタニウム結晶粒子とを併用したり、リン酸亜鉛ガラス粉末とリン酸コバルトガラス粉末とを併用したり、ベンゾイミダゾールとベンゾイミダゾール誘導体とを併用したりしても良い。【００１５】
請求項４に記載のプロトン伝導体は、請求項３に記載のプロトン伝導体において、リン酸水素ジルコニウム結晶粒子またはリン酸水素チタニウム結晶粒子の平均粒径が５〜２０ｎｍのものである。【００１６】
請求項５に記載のプロトン伝導体の製造方法は、請求項１ないし４のいずれか１つに記載のプロトン伝導体の製造方法であって、
ベンゾイミダゾールまたはベンゾイミダゾール誘導体とリン酸亜鉛ガラス粉末またはリン酸コバルトガラス粉末とを混合してなる化合物を作製し、
この化合物とリン酸水素ジルコニウムまたはリン酸水素チタニウムの原料とを混合してなる複合材料を作製し、
この複合材料中にリン酸水素ジルコニウム結晶粒子またはリン酸水素チタニウム結晶粒子を析出させることを特徴とする。【００１７】
これにより、請求項１ないし４のいずれか１つに記載のプロトン伝導体を得ることができる。【００１８】
請求項６に記載のプロトン伝導体の製造方法は、請求項５に記載のプロトン伝導体の製造方法において、
リン酸水素ジルコニウム結晶粒子またはリン酸水素チタニウム結晶粒子として、平均粒径が５〜２０ｎｍのものを析出させることを特徴とする。【００１９】
請求項７に記載のプロトン伝導体の製造方法は、請求項５または６に記載のプロトン伝導体の製造方法において、
リン酸亜鉛ガラス粉末またはリン酸コバルトガラス粉末とベンゾイミダゾールまたはベンゾイミダゾール誘導体との重量比を１：３〜１：４の範囲内として、化合物を作製し、
ＺｒまたはＴｉとＰとの原子比率を１：２〜１：５の範囲内として、リン酸水素ジルコニウムまたはリン酸水素チタニウムの原料を混合し、
化合物とリン酸水素ジルコニウムまたはリン酸水素チタニウムとの重量比が１：４〜１：６の範囲内であるプロトン伝導体を製造することを特徴とする。緻密な膜を得るためには、このようにすることが好ましい。【００２０】
請求項８に記載のプロトン伝導体の製造方法は、請求項５ないし７のいずれか１つに記載のプロトン伝導体の製造方法において、
前記複合材料の全体に対して０．０１〜０．３重量分率のアルミニウムイオンを添加することを特徴とする。化学耐久性がよい膜を得るためには、このようにすることが好ましい。
【発明の効果】
【００２１】
本発明によれば、特許文献６に記載の従来のプロトン伝導体と比較して広い作動温度域を有するプロトン伝導体を得ることができる。このプロトン伝導体を電解質として用いれば、長期安定性に優れた中温型燃料電池を得ることができるので、燃料電池の使用範囲を飛躍的に拡大することができる。
【図面の簡単な説明】
【００２２】
【図１】本発明の実施例における試料作製のフローチャートである。
【図２】本発明の実施例における各試料のＸ線回折パターンを示す図である。
【図３】本発明の実施例における各試料の赤外吸収スペクトルを示す図である。
【図４】図３の６００−１４００ｃｍ−１範囲の拡大図である。
【図５】本発明の実施例における各試料とベンゾイミダゾールの熱重量分析結果を示す図である。
【図６】本発明の実施例における各試料の温度と電導度の関係（アレニウスプロット）を示す図である。
【図７】比較例における試料１、２、３の熱重量分析結果を示す図である。
【図８】比較例における試料１、２、３の温度と電導度の関係（アレニウスプロット）を示す図である。
【図９】比較例として、ベンゾイミダゾールの代わりにイミダゾールを用いて本発明の実施例と同様に作製された試料のＸ線回折パターンを示す図である。
【図１０】比較例におけるイミダゾールを用いたプロトン伝導体の構造予想図である。
【発明を実施するための形態】
【００２３】
本発明のプロトン伝導体は、（１）リン酸水素ジルコニウムおよび／またはリン酸水素チタニウム結晶と、（２）リン酸イオンと、（３）亜鉛イオンおよび／またはコバルトイオンと、（４）ベンゾイミダゾールおよび／またはベンゾイミダゾール誘導体とを主成分とし、必要に応じて、アルミニウムイオン等の他の成分が含まれても良い。
【００２４】
本発明に用いられるリン酸水素ジルコニウムやリン酸水素チタニウムは、どちらも同じ二次元層状構造をもち、プロトン伝導性を示す。Ｚｒ（ＨＰＯ４）２・ｎＨ２ＯまたはＴｉ（ＨＰＯ４）２・ｎＨ２Ｏで表される。プロトン伝導性は結晶表面のＰＯＨ基量に大きく影響されるため、リン酸水素ジルコニウムやリン酸水素チタニウムを、比表面積の大きい微粒子とし、とくにナノメートルサイズ、例えば５〜２０ｎｍの粒子とすることが効果的である。ちなみに、後述の実施例のように、オキシ塩化ジルコニウムと正リン酸とを混合して非晶質化したものを、リン酸亜鉛ガラスとベンゾイミダゾールとから得られる化合物と混合し熟成した後、リン酸水素ジルコニウムの結晶粒子を析出させると、析出後の結晶粒子は最大で２０ｎｍ程度である。
【００２５】
また、プロトン伝導体中には多量のプロトンが存在するため酸性度が高いが、リン酸水素ジルコニウムやリン酸水素チタニウムは耐酸性が極めて高くどちらも好適であるが、安全な原料試薬などを安価に入手して合成できる点からリン酸水素ジルコニウムがより適している。
【００２６】
本発明に用いられるリン酸イオンとは、正リン酸を構成する三価の陰イオンＰＯ４３−であるが、製造方法によっては縮合リン酸塩として用いることも可能であり、この場合には、ピロリン酸イオンＰ２Ｏ７４−やポリリン酸イオンＰＯ３−を含有する。
【００２７】
本発明に用いられるベンゾイミダゾールは、構造中にイミダゾールと同じ五員環を持っており、分子間にプロトンを自己解離できる程度の水素結合ネットワークが形成され、かつ自身がプロトンアクセプターそしてプロトンドナーとして働ける分子である。また、ベンゾイミダゾールは、融点が約１６０℃であり、融点が約９０℃であるイミダゾールに比べて熱安定性に優れている。また、ベンゾイミダゾールは、イミダゾールと同様に亜鉛イオンやリン酸イオンとも反応する。
【００２８】
本発明に用いられるベンゾイミダゾール誘導体は、ベンゾイミダゾールの構造の一部を変化させて得られる化合物であり、例えば、ベンゾイミダゾールが有するベンゼン環の１つの水素原子を水酸基で置換したものが挙げられる。
【００２９】
ベンゾイミダゾールの代わりに、ベンゾイミダゾール誘導体を用いても、ベンゾイミダゾール誘導体はベンゾイミダゾールの基本構造を有するので、ベンゾイミダゾールを用いた場合と同様の効果が期待される。
【００３０】
本発明に用いられる亜鉛イオンやコバルトイオンは、下記の非特許文献１、２等に記載のように、ベンゾイミダゾールまたはベンゾイミダゾール誘導体と反応するため、これらの熱的安定性を向上させることができる。本発明のプロトン伝導体では、ベンゾイミダゾールと亜鉛イオン（コバルトイオン）とのクラスター化合物が生成することで、熱的安定性が向上していると推測される。
（非特許文献１）E. Sahin, S. Ide, M. Kurt, S. Yurdakul, ”Structual investigation of dibromobis(benzimidazole)Zn(II)complex”, Journal of Molecular Structure, 616, (2002) 259-264.
（非特許文献２）S.Yurdakul, M. Kurt, ”Vibrational spectroscopic studies of metal(II) halide benzimidazole”, Journal of Molecular Structure, 616, (2003) 181-190.
プロトン伝導体は、上述の（１）〜（４）の成分を混合することで製造される。プロトン伝導体の製造方法の一例を挙げると、ベンゾイミダゾールまたはベンゾイミダゾール誘導体とリン酸亜鉛ガラス粉末またはリン酸コバルトガラス粉末とを混合してなる化合物を作製した後、この化合物とリン酸水素ジルコニウムまたはリン酸水素チタニウムの原料とを混合してなる複合材料を作製し、この複合材料中にリン酸水素ジルコニウム結晶粒子またはリン酸水素チタニウム結晶粒子を析出させる。
【００３１】
ベンゾイミダゾールまたベンゾイミダゾール誘導体とリン酸亜鉛ガラス粉末とを混合してなる化合物とは、リン酸イオンと亜鉛イオンとがそれぞれベンゾイミダゾールまたベンゾイミダゾール誘導体と反応してなる化合物である。同様に、ベンゾイミダゾールまたベンゾイミダゾール誘導体とリン酸コバルトガラス粉末とを混合してなる化合物とは、リン酸イオンとコバルトイオンとがそれぞれベンゾイミダゾールまたベンゾイミダゾール誘導体と反応してなる化合物である。
【００３２】
これにより、上記したプロトン伝導体を製造することができる。
【００３３】
ここで、ベンゾイミダゾールに対して、リン酸イオンおよび亜鉛イオンを同時に供給すると、リン酸イオンと亜鉛イオンとの間の酸塩基反応が生じてしまう。そこで、ベンゾイミダゾールとリン酸亜鉛ガラスとを混合すれば、リン酸イオンや亜鉛イオンが徐々に放出して、これらとベンゾイミダゾールとを反応させることができる。なお、この酸塩基反応を抑制できれば、他の方法によって、ベンゾイミダゾールに対してリン酸イオンおよび亜鉛イオンを反応させても良い。
【００３４】
リン酸亜鉛ガラス粉末とベンゾイミダゾールとの化合物を作製するときでは、リン酸亜鉛ガラス粉末とベンゾイミダゾールとの重量比は、リン酸亜鉛ガラス（ＺｎＯ−Ｐ２Ｏ５  glass）：ベンゾイミダゾール（Benzimidazole）＝１：３〜１：４であることが好ましい。これは、以下の理由による。
【００３５】
重量比を、リン酸亜鉛ガラス：ベンゾイミダゾール＝１：２、１：３、１：４として、リン酸亜鉛ガラス粉末とベンゾイミダゾールとの化合物を作製した結果、重量比が１：２のときでは、ベンゾイミダゾール分子が少ないため、重量比が１：３、１：４のときよりも、作製した化合物の電導度が大きく低下していた。ちなみに、２００℃での電導度は、重量比が１：３のときでは２．２×１０−５Ｓ／ｃｍであり、重量比が１：４のときでは４×１０−４Ｓ／ｃｍであり、１６０℃での電導度は、重量比が１：３のときでは８．７×１０−７Ｓ／ｃｍであり、重量比が１：４のときでは４．７×１０−５Ｓ／ｃｍであった。
【００３６】
また、重量比が１：４のときでは、重量比が１：３のときよりも、作製した化合物の耐水性がやや低下しており、ベンゾイミダゾールの割合を１：４よりも大きくすると、さらなる耐水性の低下が予想される。
【００３７】
リン酸亜鉛ガラス粉末の代わりにリン酸コバルトガラス粉末を用いる場合や、ベンゾイミダゾールの代わりにベンゾイミダゾール誘導体を用いる場合も同様である。
【００３８】
また、リン酸水素ジルコニウムまたはリン酸水素チタニウムの原料を混合するときでは、ＺｒまたはＴｉとＰの原子比率は、１：２〜１：５の範囲にあることが好ましい。１：２よりＰが少ないと、緻密な材料を作製できず、１：５よりＰが多いと、試料中に正リン酸として存在する部分が増え、プロトン伝導体を自立膜とすることができないからである。また、１：５に近づいてＰの含有量が多くなる場合にアルミニウムイオンを少量添加することで正リン酸の生成を抑え、化学的に安定な伝導体とすることができる。アルミニウムイオンは必ずしも添加する必要はないが、好ましくは全体の０．０１重量分率より多い方が正リン酸の生成を効果的に抑え、プロトン伝導体が化学耐久性のよい膜となる。ただし、その量は全体の０．３重量分率までとしないとプロトン伝導性を損なう。
【００３９】
また、作製されるプロトン伝導体においては、リン酸亜鉛ガラス粉末とベンゾイミダゾールとの化合物と、リン酸水素ジルコニウムとの重量比が１：４〜１：６の範囲であることが好ましい。これは、リン酸水素ジルコニウムの割合が１：４よりも小さいと、緻密な膜が得られず、リン酸水素ジルコニウムの割合が１：６よりも大きいと、高い吸水性を有してしまい、耐水性が悪くなってしまうからである。
【００４０】
リン酸亜鉛ガラス粉末の代わりにリン酸コバルトガラス粉末を用いる場合や、ベンゾイミダゾールの代わりにベンゾイミダゾール誘導体を用いる場合も同様である。
【００４１】
ところで、発明が解決しようとする課題の欄に記載の通り、特許文献６に記載のプロトン伝導体は、中温型燃料電池の電解質膜としての利用が期待されるが、中温型燃料電池の実用化のためには、電解質膜の作動上限温度が目標作動温度よりもある程度高いことが望まれる。また、停止中の燃料電池を作動させた場合、電解質膜の温度は低温域から中温域に上昇するので、低温域でも良好なプロトン伝導性を有することが望まれる。
【００４２】
しかし、特許文献６に記載のプロトン伝導体は、図７に示すように、１６０℃以上で重量減少が見られ、２００〜２５０℃の範囲で大きな重量減少が見られた。これは、プロトン伝導体を構成するイミダゾールの揮発によるものである。このため、特許文献６に記載のプロトン伝導体は、２００℃前後では高いプロトン伝導性を持たないことが予想される。また、図８に示すように、特許文献６に記載のプロトン伝導体は、電導度が１００℃未満で急激に低下することから、１００℃未満では良好なプロトン伝導性を有していない。
【００４３】
これに対して、本実施形態に記載のプロトン伝導体によれば、後述の実施例からわかるように、特許文献６に記載のプロトン伝導体よりも熱的安定性が高いことから、特許文献６に記載のプロトン伝導体よりも作動上限温度が高いことが予想される。また、本実施形態に記載のプロトン伝導体は、１００℃未満の温度域でも、良好なプロトン伝導性を有している。
【００４４】
また、本実施形態に記載のプロトン伝導体においては、ベンゾイミダゾールが有するベンゼン環は疎水性であることから、上述のプロトン伝導体を燃料電池の電解質膜として用いた場合、この電解質膜に疎水性を持たせることができる。燃料電池では、発電時の生成水によって電解質膜が覆われてしまうと発電効率が悪化してしまうので、電解質膜に疎水性を持たせることで、発電効率の悪化を抑制するという効果が期待できる。
【実施例】
【００４５】
図１に示すフローチャートに沿って試料を作製した。【００４６】
酸化亜鉛(キシダ化学、特級、９９．５％）と正リン酸（キシダ化学、特級、８５％）とを酸化物換算モル比でＭＯ：Ｐ２Ｏ５＝１：１となるように秤量し、これに水を入れ混合スラリーとし、十分に混合撹拌したものを１００℃に保持した乾燥機に入れ、１日放置し水分を蒸発させた。これを白金製のルツボに入れ、１３００℃に保持した電気炉に置き、この状態で３０分間保持したのち、電気炉から取り出し、アイロンプレス法によりリン酸亜鉛ガラス（ＺｎＯ−Ｐ２Ｏ５  glass）を作製した。このガラスを、アルミナ乳鉢を用いて１０μｍ以下の粒径になるまで粉砕した。【００４７】
続いて、リン酸亜鉛ガラス粉末とベンゾイミダゾール(ナカライテスク、９８％)を混合し、これをテフロン（登録商標）シャーレに入れ、開放した状態で、１７０℃の乾燥器中で、２４時間熱処理を行って、リン酸亜鉛ガラス粉末とベンゾイミダゾールとの化合物を作製した。この化合物の作製では、重量比を、リン酸亜鉛ガラス（ＺｎＯ−Ｐ２Ｏ５  glass）：ベンゾイミダゾール（Benzimidazole）＝１：３とした。以下、この化合物をＺｎＰ／ＢＩｍと表記する。【００４８】
ところで、比較例として、重量比を、リン酸亜鉛ガラス：イミダゾール＝１：３として、リン酸亜鉛ガラスとイミダゾールとの化合物を本実施例と同様に作製したとき、得られた化合物は、常温、常湿下で放置すると、吸湿による数十％の重量増加がみられた。【００４９】
これに対して、本実施例で作製したリン酸亜鉛ガラスとベンゾイミダゾールとの化合物は、常温、常湿下で放置しても、重量の変化がほとんどみられなかったことから、リン酸亜鉛ガラスとイミダゾールとの化合物と比較して、耐水性が高いものである。したがって、リン酸亜鉛ガラスとベンゾイミダゾールとの化合物を用いて製造されるプロトン伝導体は、リン酸亜鉛ガラスとイミダゾールとの化合物を用いて製造されるプロトン伝導体よりも、高い耐水性を有する。【００５０】
一方、オキシ塩化ジルコニウム（ＺｒＯＣｌ２・８Ｈ２Ｏ、キシダ化学特級９９％以上）とイオン交換水を重量比で１：１０となるように混合し、完全に溶解させた。この中に、正リン酸（Ｈ３ＰＯ４、キシダ化学特級、８５％）を１ｍｏｌ／ｌに調整したものをゆっくりと滴下した。このとき、Ｚｒ／Ｐ（原子比）＝１／３となるようにした。混合後、１時間撹拌した。撹拌後、その混合溶液に、ＺｎＰ／ＢＩｍを常温で混合し、さらに１時間攪拌した。この混合溶液をテフロン（登録商標）シャーレに流し出し、５０℃で２４時間、１００℃で２４時間乾燥した。【００５１】
このようにして、オキシ塩化ジルコニウムと正リン酸とを混合して非晶質化したものを形成し、この非晶質化したものにＺｎＰ／ＢＩｍを均質に混合する。そして、５０℃で２４時間加熱することにより、この混合によって得られたものを熟成させ（熟成工程）、１００℃で２４時間加熱することにより、この熟成したものを乾燥させるとともに、この熟成したものからリン酸水素ジルコニウムの結晶粒子を析出させる。【００５２】
その後、乾燥物を直径１ｃｍの金型に充填し、２００ＭＰａで５分間一軸加圧することにより、試料を得た。得られた試料の重量比は、ＺｎＰ／ＢＩｍ：ＺｒＰ（リン酸水素ジルコニウム）＝１：４、１：５、１：６であり、それぞれの試料をＺｎＰ／ＢＩｍ−４ＺｒＰ、ＺｎＰ／ＢＩｍ−５ＺｒＰ、ＺｎＰ／ＢＩｍ−６ＺｒＰと表記する。【００５３】
得られた試料は、どれも黄色を帯びた白色で柔軟な膜であり、厚さは約３００μｍ程度であった。【００５４】
得られた各試料を評価するために、Ｘ線回折測定、ＦＴ−ＩＲ測定、熱重量分析、電導度測定を行った。【００５５】
図２に各試料のＸＲＤパターンを示す。図２には、参考としてリン酸水素ジルコニウム結晶（ＺｒＰ）のＸＲＤパターンも示している。各試料において、リン酸水素ジルコニウム（α−Ｚｒ（ＨＰＯ４）２・Ｈ２Ｏ）に帰属されるピークが見られ、各試料は、リン酸水素ジルコニウム結晶を成分としていることが確認された。また、図２のＸＲＤパターンより算出した結果、リン酸水素ジルコニウムの平均粒子径は１３ｎｍであった。【００５６】
図３に各試料のＦＴ−ＩＲスペクトルを示し、図４に図３の６００−１４００ｃｍ−１範囲の拡大図を示す。図３、４には、参考としてリン酸水素ジルコニウム結晶（ＺｒＰ）のＦＴ−ＩＲスペクトルも示している。【００５７】
図３に示すように、各試料とも、３５００ｃｍ−１付近にＮ−Ｈ伸縮振動に帰属されるショルダーピークが見られる。また、２５００−３０００ｃｍ−１付近にみられるブロードなピークは、ベンゾイミダゾールの１位Ｎ原子と他のベンゾイミダゾールの３位Ｎ原子間の強い水素結合の振動によるピークである。【００５８】
また、図４に示すように、各試料において、９６０、１０４６、１０７２ｃｍ−１付近に見られるピークはＨ３ＰＯ４のＯ−Ｐ−Ｏによる伸縮振動に帰属されるピークであり、１１２０、１１４７ｃｍ−１付近に見られるピークはＨ３ＰＯ４のＯ−Ｐ−Ｏによる曲げ振動に帰属されるピークである。よって、各試料は、ベンゾイミダゾールと、リン酸イオンとを成分とすることが確認された。【００５９】
図５に各試料およびベンゾイミダゾールの熱重量分析(ＴＧ)の結果を示す。昇温速度は毎分５℃とし、空気中で重量変化を測定した。ベンゾイミダゾールは１６０℃付近から重量が大きく減少したが、各試料とも２５０℃まで大きな重量減少は見られなかった。【００６０】
図６にＺｎＰ／ＢＩｍ−５ＺｒＰ、ＺｎＰ／ＢＩｍ−６ＺｒＰの電導度の温度依存性を示す。図６には、参考としてＺｎＰ／ＢＩｍ混合体の電導度（図中下側の三角印）とベンゾイミダゾールの電導度も示している。電導度の測定は次のように行った。試料の両面に白金を蒸着し、その蒸着面に銀ペーストで白金線を接着したものを電導度測定用試料とし、これを乾燥器に置いた。白金線を交流インピーダンスアナライザに接続し、周波数を１Ｈｚから１０ＭＨｚまで変化させて測定し、Cole-Coleプロットが複素平面の実軸と交わったところの値を抵抗値として読み取った。電導度は電極間距離を電極面積と抵抗値で除して算出した。【００６１】
１７０℃において、ＺｎＰ／ＢＩｍ−５ＺｒＰおよびＺｎＰ／ＢＩｍ−６ＺｒＰは、それぞれ、６．５×１０−３Ｓ／ｃｍ、６．９×１０−３Ｓ／ｃｍの電導度を示し、どちらの試料も、ベンゾイミダゾール単体やＺｎＰ／ＢＩｍよりも高い電導度を示した。またベンゾイミダゾール単体やＺｎＰ／ＢＩｍは低温域では電導度の値を示さないが、得られた試料は８０℃から高い電導度を示していた。【００６２】
８０℃〜１７０℃での活性化エネルギーをアレニウス式から算出したところ、ＺｎＰ／ＢＩｍ−５ＺｒＰ、ＺｎＰ／ＢＩｍ−６ＺｒＰは、それぞれ、２４、３２ｋＪ／ｍｏｌであった。ベンゾイミダゾール単体の活性化エネルギーが４６ｋＪ／ｍｏｌ、ＺｎＰ／ＢＩｍの活性化エネルギーが９２ｋＪ／ｍｏｌであるのに対して、それらよりも低い値であった。よって、本実施例の試料は、８０〜１７０℃の温度域で高いプロトン伝導性を示すと言える。【００６３】
ここで、図７、８に、特許文献６の実施例に記載の試料１、２、３の熱重量分析結果および電導度の温度依存性を示す。なお、特許文献６に記載のプロトン伝導体は、リン酸水素ジルコニウム結晶、リン酸イオン、イミダゾールを成分とするものであり、特許文献６の実施例に記載の試料１、２、３は次のようにして得られたものである。【００６４】
オキシ塩化ジルコニウム（ＺｒＯＣｌ２・８Ｈ２Ｏ、キシダ化学特級９９％以上）とイオン交換水を重量比で１：１０となるように混合し、完全に溶解させた。この中に、正リン酸（Ｈ３ＰＯ４、キシダ化学特級、８５％）を１ｍｏｌ／ｌに調整したものをゆっくりと滴下した。このとき、Ｚｒ／Ｐ（原子比）＝１／３となるようにした。混合後、３０分間撹拌し、混合溶液をテフロン（登録商標）シャーレに流し出し、５０℃で３６時間乾燥した。次に、イミダゾール（キシダ化学特級、９９％）を全体の０．１１、０．２２、０．３３の重量分率で加え、さらに適量の水を加えてこれらの混合物を混合したのち、テフロン（登録商標）容器に入れて１００℃で１日保持して乾燥させた（それぞれ、試料１、試料２、試料３とする）。【００６５】
重量分析結果について、本発明の実施例と特許文献６の実施例とを比較すると、図７に示す特許文献６の実施例では、試料１〜３のうち試料２、３は大きな重量減少が生じていたのに対して、図５に示す本発明の実施例では、いずれの試料も２５０℃まで大きな重量減少が見られなかった。このことから、本発明のプロトン伝導体は、特許文献６に記載のプロトン伝導体よりも熱的安定性が向上していると言える。【００６６】
また、電導度について、本発明の実施例と特許文献６の実施例とを比較すると、特許文献６の実施例において、熱分析結果で大きな重量減少がなかった試料１は、図８に示すように、１００〜１６０℃での電導度と比較して、１００℃未満の温度域では電導度が急激に低下していた。この結果から算出した活性化エネルギーは、１００〜１６０℃では１６ｋＪ／ｍｏｌであったのに対して、１００℃未満では〜１１０ｋＪ／ｍｏｌであった。【００６７】
これに対して、本発明の実施例では、図６に示すように、１００℃未満での急激な電導度の低下は見られず、８０〜１７０℃の範囲では、温度下降に伴う電導度の低下傾向が同じであり、活性化エネルギーは同じであった。このことから、本発明のプロトン伝導体は、特許文献６に記載のプロトン伝導体よりも、作動温度域が広いと言える。【００６８】
ここで、参考として、図９に、本発明の実施例に対してベンゾイミダゾールの代わりにイミダゾールを用いて得られた試料（ＺｎＰ／Ｉｍ−４ＺｒＰ、ＺｎＰ／Ｉｍ−５ＺｒＰ、ＺｎＰ／Ｉｍ−６ＺｒＰ）のＸＲＤパターンを示す。なお、図９では、リン酸水素ジルコニウム結晶（ＺｒＰ）、リン酸イオン、亜鉛イオンおよびイミダゾールの混合物（ＺｎＰ／Ｉｍ）のＸＲＤパターンも示している。また、図１０に、特許文献６に記載のプロトン伝導体の構造予想図を示す。【００６９】
図９に示すように、ＺｎＰ／Ｉｍ−４ＺｒＰ、ＺｎＰ／Ｉｍ−５ＺｒＰ、ＺｎＰ／Ｉｍ−６ＺｒＰのいずれにおいても、α−Ｚｒ（ＨＰＯ４）２・Ｈ２Ｏの層状構造に帰属する２θ＝１２°付近のピークが２θ＝８°付近にシフトしていた。この結果から算出すると、α−Ｚｒ（ＨＰＯ４）２・Ｈ２Ｏの層と層との間隔が０．７６ｎｍから１．３ｎｍに広がっている。【００７０】
このことから、イミダゾールを用いた特許文献６に記載のプロトン伝導体では、図１０に示すように、リン酸水素ジルコニウムの層状構造における層と層との間に、イミダゾール分子が入り込んだ構造となっていることが推測される。このため、１００℃以上の高温時では激しい熱振動によってプロトン伝導が生じるが、１００℃未満の低温時ではイミダゾールがリン酸水素ジルコニウムの層間に入り込んでしまうことで、プロトンのキャリアとして機能するイミダゾール分子が少ないために、電導度が１００℃未満で急激に低下したものと考えられる。【００７１】
これに対して、本発明の実施例では、図２に示すように、α−Ｚｒ（ＨＰＯ４）２・Ｈ２Ｏの層状構造に帰属する２θ＝１２°付近のピークはシフトしていないことから、リン酸水素ジルコニウムの層間にベンゾイミダゾールは入り込んでおらず、これによって、１００℃未満でも良好な電導度を示すものと推測される。
【産業上の利用可能性】
【００７２】
本発明によれば１００〜２００℃の中温域の空気中の開放環境でも、長期にわたって安定に、高いプロトン伝導度が得られるので、中温形燃料電池として、自動車、据え置き形電源等に利用可能である。
【図１】
2011136119.tif 000003
【図２】
2011136119.tif 000004
【図３】
2011136119.tif 000005
【図４】
2011136119.tif 000006
【図５】
2011136119.tif 000007
【図６】
2011136119.tif 000008
【図７】
2011136119.tif 000009
【図９】
2011136119.tif 000010
【図８】
2011136119.tif 000011
【図１０】
2011136119.tif 000012
【手続補正書】
【提出日】平成23年6月22日(2011.6.22)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
（１）リン酸水素ジルコニウム結晶またはリン酸水素チタニウム結晶と、
（２）リン酸イオンと、
（３）亜鉛イオンまたはコバルトイオンと、
（４）ベンゾイミダゾールまたはベンゾイミダゾール誘導体とを成分とするプロトン伝導体の製造方法であって、
前記ベンゾイミダゾールまたは前記ベンゾイミダゾール誘導体とリン酸亜鉛ガラス粉末またはリン酸コバルトガラス粉末とを混合してなる化合物を作製し、
この化合物と前記リン酸水素ジルコニウムまたは前記リン酸水素チタニウムの原料とを混合してなる複合材料を作製し、
この複合材料中に前記リン酸水素ジルコニウム結晶粒子または前記リン酸水素チタニウム結晶粒子を析出させ、
前記化合物の作製では、前記リン酸亜鉛ガラス粉末または前記リン酸コバルトガラス粉末と前記ベンゾイミダゾールまたは前記ベンゾイミダゾール誘導体との重量比を１：３〜１：４の範囲内とし、
前記複合材料の作製では、前記原料におけるＺｒまたはＴｉとＰとの原子比率を１：２〜１：５の範囲内とし、
前記化合物と前記リン酸水素ジルコニウムまたは前記リン酸水素チタニウムとの重量比が１：４〜１：６の範囲内であるプロトン伝導体を製造することを特徴とするプロトン伝導体の製造方法。
【請求項６】
前記リン酸水素ジルコニウム結晶粒子または前記リン酸水素チタニウム結晶粒子として、平均粒径が５〜２０ｎｍのものを析出させることを特徴とする請求項５に記載のプロトン伝導体の製造方法。
【請求項７】
（削除）
【請求項８】
前記複合材料の全体に対して０．０１〜０．３重量分率のアルミニウムイオンを添加することを特徴とする請求項５または６に記載のプロトン伝導体の製造方法。
【手続補正３】
【補正対象書類名】明細書
【補正対象項目名】０００１
【補正方法】変更
【補正の内容】
【０００１】
技術分野
［０００１］
本発明はプロトン伝導体の製造方法に関する。
背景技術
［０００２］
従来、電圧を印加することにより物質中をイオンが移動する場合、これを用いて電池やセンサーなどの電気化学デバイスを設計することができるので、極めて多くの研究開発がなされている。水素イオン（プロトン）を電荷担体とする伝導体は、燃料電池への応用の面から、非常に大きな期待が寄せられている。現在では、この種のプロトン伝導体としてイオン交換膜を用いた高分子固体電解質型燃料電池の開発が盛んである。据置型電源や電気自動車、コジェネシステムなどへの応用が期待されている。室温付近で高い伝導性を示すプロトン伝導体には、ウラニルリン酸水和物やモリブドリン酸水和物などの無機結晶、あるいは、フッ化ビニル系高分子にパースルホン酸を含む側鎖の付いた高分子イオン交換膜（ＮＡＦＩＯＮ（登録商標））などの有機物、ケイ酸塩を主成分としリン酸を少量添加してゾルゲル法により作製された多孔質ガラス（例えば、特許文献１参照）がよく知られている。また、プロトン伝導性付与剤を含有させたもの（例えば、特許文献２参照）、無機−有機複合膜を使用したもの（例えば、特許文献３参照）、あるいはイオン性液体複合膜を使用したもの（例えば、特許文献４参照）やガラスを水和させて得られる非晶質ゾルあるいはゲル状態のもの（例えば、特許文献５参照）も開発されている。
［０００３］
最近では、発電効率、電極に用いる白金の被毒の問題、システム効率の観点から、１００〜２００℃で、かつ無加湿で作動する、いわゆる中温型燃料電池が注目されており、研究開発が盛んになっている。先に挙げた室温付近で高い電導性を示すプロトン伝導体は、プロトンが水を介して移動する機構を利用するものである。しかし、固体高分子腹やゾルゲル法ガラスでは、こ
【手続補正４】
【補正対象書類名】明細書
【補正対象項目名】０００３
【補正方法】変更
【補正の内容】
【０００３】
［０００８］
しかし、中温型燃料電池の実用化のためには、上記特許文献６に記載のプロトン伝導体の作動温度域をさらに広くすることが要求される。
［０００９］
本発明は上記点に鑑みて、上記特許文献６に記載のプロトン伝導体と比較して、より広い作動温度域を有するプロトン伝導体を得ることを目的とする。
課題を解決するための手段
［００１０］
［００１１］
［００１２］
［００１３］
【手続補正５】
【補正対象書類名】明細書
【補正対象項目名】０００４
【補正方法】変更
【補正の内容】
【０００４】
［００１４］
［００１５］
［００１６］
請求項５に記載のプロトン伝導体の製造方法は、
（１）リン酸水素ジルコニウム結晶またはリン酸水素チタニウム結晶と、
（２）リン酸イオンと、
（３）亜鉛イオンまたはコバルトイオンと、
（４）ペンゾイミダゾールまたはベンゾイミダゾール誘導体とを成分とするプロトン伝導体の製造方法であって、
ベンゾイミダゾールまたはベンゾイミダゾール誘導体とリン酸亜鉛ガラス粉末またはリン酸コバルトガラス粉末とを混合してなる化合物を作製し、
この化合物とリン酸水素ジルコニウムまたはリン酸水素チタニウムの原料とを混合してなる複合材料を作製し、
この複合材料中にリン酸水素ジルコニウム結晶粒子またはリン酸水素チタニウム結晶粒子を析出させ、
前記化合物の作製では、リン酸亜鉛ガラス粉末またはリン酸コバルトガラス粉末とベンゾイミダゾールまたはベンゾイミダゾール誘導体との重量比を１：３〜１：４の範囲内とし、
前記複合材料の作製では、原料におけるＺｒまたはＴｉとＰとの原子比率を１：２〜１：５の範囲内とし、
前記化合物とリン酸水素ジルコニウムまたはリン酸水素チタニウムとの重量比が１：４〜１：６の範囲内であるプロトン伝導体を製造することを特徴とする。
［００１７］
［００１８］
請求項６に記載のプロトン伝導体の製造方法は、請求項５に記載のプロトン伝導体の製造方法において、
リン酸水素ジルコニウム結晶粒子またはリン酸水素チタニウム結晶粒子として、平均粒径が５〜２０ｎｍのものを析出させることを特徴とする。
［００１９］
【手続補正６】
【補正対象書類名】明細書
【補正対象項目名】０００５
【補正方法】変更
【補正の内容】
【０００５】
［００２０］
請求項８に記載のプロトン伝導体の製造方法は、請求項５または６に記載のプロトン伝導体の製造方法において、
前記複合材料の全体に対して０．０１〜０．３重量分率のアルミニウムイオンを添加することを特徴とする。
発明の効果
［００２１］
本発明によれば、特許文献６に記載の従来のプロトン伝導体と比較して広い作動温度域を有するプロトン伝導体を得ることができる。このプロトン伝導体を電解質として用いれば、長期安定性に優れた中温型燃料電池を得ることができるので、燃料電池の使用範囲を飛躍的に拡大することができる。
図面の簡単な説明
［００２２］
［図１］本発明の実施例における試料作製のフローチャートである。
［図２］本発明の実施例における各試料のＸ線回折パターンを示す図である。
［図３］本発明の実施例における各試料の赤外吸収スペクトルを示す図である。
［図４］図３の６００−１４００ｃｍ−１範囲の拡大図である。
［図５］本発明の実施例における各試料とベンゾイミダゾールの熱重量分析結果を示す図である。
［図６］本発明の実施例における各試料の温度と電導度の関係（アレニウスプロット）を示す図である。
［図７］比較例における試料１、２、３の熱重量分析結果を示す図である。
［図８］比較例における試料１、２、３の温度と電導度の関係（アレニウスプロット）を示す図である。
［図９］比較例として、ベンゾイミダゾールの代わりにイミダゾールを用いて本発明の実施例と同様に作製された試料のＸ線回折パターンを示す図である。
［図１０］比較例におけるイミダゾールを用いたプロトン伝導体の構造予想図で
【国際調査報告】
2011136119.tif 000013
2011136119.tif 000014
2011136119.tif 000015
2011136119.tif 000016